(57)【要約】ナノサイズの多孔誘電膜は有機反応体によるオプションとしての疎水化処理後に電子ビーム暴露により変質する。基板上に膜を形成した後、基板は大面積電子ビーム暴露システムの内側に置く。得られた膜は熱硬化された膜に比べ誘電率が低く含水率及びシラノール含有率が低いことを特徴とする。また電子ビーム硬化された膜は熱硬化された膜に比べ、化学溶剤及び酸素プラズマに対する機械的強度及び抵抗が高い。【特許請求の範囲】
【請求項１】
ａ）　基板上にナノサイズの多孔誘電ポリマー配合物を形成する工程と、
ｂ）　オプションとしてポリマー配合物を表面改質配合物と接触させる工程と、
ｃ）　オプションとして膜を加熱し膜の孔から溶剤を蒸発させる工程と、
ｄ）　ポリマー配合物を電子ビームに曝す工程と、
ｅ）　オプションとして曝されたポリマー配合物をアニーリング処理する工程とを包有してなる基板上に低誘電率でナノサイズの多孔誘電体被膜を形成する方法。
【請求項２】
電子ビームの曝露が約０．５〜約３０ＫｅＶの範囲のエネルギで行われる請求項１記載の方法。
【請求項３】
電子ビームの曝露が一様に行われ、大面積電子ビーム源から放射される広く大きな電子ビームで行われる請求項１記載の方法。
【請求項４】
ａ）　ナノサイズの多孔誘電ポリマー配合物を半導体基板上に形成する工程と、
ｂ）　オプションとしてポリマー半導体を表面改質配合物と接触させる工程と、
ｃ）　オプションとして膜を加熱し膜の孔から溶剤を蒸発させる工程と、
ｄ）　ポリマー配合物を電子ビームに曝す工程と、
ｅ）　オプションとして曝されたポリマー配合物をアニーリング処理する工程と、
を包有してなる方法により製造される半導体装置。
【発明の詳細な説明】
【０００１】
（クロスリファレンス）
１９９８年１月２０日に夫々出願された仮出願第６０／０７１，９７７号及び第６０，０７１，９７８号の範囲が本発明に含まれるものとして参考にここに開示される。
【０００２】
（技術分野）
本発明は、ナノサイズの多孔誘電体膜及びその製造法に関し、この多孔誘電体膜は集積回路の製造に採用されて有用である。
【０００３】
（背景技術）
集積回路製造における特徴部サイズが０．１８μｍ以下に近付くに伴い、ＲＣ遅延、電流消費及びクロストークの接続の問題がより顕著になる。インターレベル誘電体（ＩＬＤ）及びインターメタル誘電体（ＩＭＤ）の用途で低い誘電率（Ｋ）の材料を一体化することにより、これらの問題が軽減され得るが、現在使用されている密なシリカより著しく低いＫを有する材料は欠点を有している。多くの有機及び無機ポリマのＫは２．２〜３．５の範囲内であるが、熱安定性が低く、機械特性が悪く、低ガラス遷移温度（Ｔ）、サンプルガス発生、及び長期間使用時の信頼性の問題等がある。
【０００４】
周知の他の方法において、バルクサンプルに対し１〜３の範囲内の誘電率を有するナノサイズの多孔シリカを用いている。ナノサイズの多孔シリカは、同様の先駆物質（例えば、テトラエトキシシラＴＥＯＳ）を採用し、また孔サイズ及び孔サイズ分布を正確に制御可能であるので、留意すべき点がある。低い誘電率を有する他に、ナノサイズの多孔シリカは最大少なくとも５００℃での熱安定性、小さな孔サイズ（＜＜ミクロ電子工学のもの）、半導体産業に広く使用される先駆物質（例えば、ＴＥＯＳ）の使用、広範囲にわたる誘電率の調整可能性、及び周知のＳＯＧ処理に際し使用される場合と同様の工具を用い、蒸着を含むミクロ電子工学における他の利点を有する。多孔性が高いと、緻密な材料の場合に比べ誘電率が低くなり、配合物及び処理の付加が可能となる。材料問題には、回路特徴部のサイズより大幅に小さな孔の必要性、多孔性に関連した強度の低下、及び誘電率と環境安定性に関する表面化学上の役割が含まれる。密度（あるいは逆に多孔性）はナノサイズの多孔シリカパラメータを制御する誘電体に関し重要な特性になる。ナノサイズ多孔シリカの特性は、多孔性１００％から多孔性０％の緻密なシリカまでの空隙の限界値間の連続スペクトルに対し変動する。密度が増加するに伴い、誘電率及び機械的強度が増加するが、孔容積は減少する。最適な多孔材料は機械的強度と誘電率とを適宜に妥協する必要がある。密度は材料において孔容積あるいは多孔性に左右される。
【０００５】
ナノサイズの多孔誘電体シリカ被膜は、アルコキシシラン先駆物質の配合物液と溶剤との混合液を回転し、シリコンウエハー基板上に流し基板を被覆することにより形成される。被膜は通常重合され、縮合され硬化されて、基板上にナノサイズの多孔誘電シリカ被膜が形成される。欧州特許出願第０７７５６６９Ａ２号（ここに参考用として開示される）には膜厚を通して一様な密度を有するナノサイズの多孔シリカ膜を製造する方法が示されている。ナノサイズの多孔誘電体を製造する好ましい方法はゾルゲル法を用いて実行され、この場合ゾル（液体中に固形粒子が存在するコロイド懸濁液）は固形粒子が成長し連結してゲルに変態する。ゲル生成物を加速する好ましい方法においてはアルコキシシラン先駆物質を水蒸気及び塩基蒸気の両方に対し曝される。一の理論によれば、ゾル内で連続して反応することにより、ゾル内の１個あるいはそれ以上の分子が次第に大きくなり、最終的に微視的寸法に達し、実質的にゾル全体にわたり広がる網状固形構体が構成される。このゲル点と呼ばれる時点でできる物質はゲルと呼ばれる。この定義によればゲルは、連続する固形スケルトンが連続する液相を囲む物質である。スケルトンは多孔性であるので、ここで使用する用語「ゲル」は開口孔を有する固形構造体が多孔性流体を外囲する態様を意味する。
【０００６】
ナノサイズの多孔シリカ膜は主にシリコンと酸素からなり、内部全体にわたり孔が形成されている。孔のサイズは約０．１ｎｍ〜約１００ｎｍの範囲内にある。シラノール基（Ｓｉ−ＯＨ）及び水が膜から閉め出されている場合、ナノサイズの多孔シリカ膜の使用が可能になる。シラノール及び水は電界内では有極性が極めて高いので、シラノール及び水により膜の誘電率が上昇される。ナノサイズの多孔膜から実質的にシラノール及び水を閉め出すため、ヘキサメチルジシラザンあるいはメチルトリアセトオキシシランのような有機試液がオプションとして膜の孔内に導入可能である。この試液は孔表面のシラノールと反応しトリメチルシリル基が形成される。トリメチルシリル基を使用する際の問題点は、膜が純粋なＳｉＯ２ではなくなることにある。炭素及び水素含有量は１０重量％程度である。集積回路を製造する際、酸化の環境下で劣化しない誘電体膜を使用することは利点になる。ＩＣ製造は絶縁層の表面からフォトレジストを除去するため極めて酸化性の高いプラズマによって左右される。更に酸化プラズマはＣＶＤ（化学蒸着）によるＳｉＯ２層をナノサイズの多孔シリカ上に蒸着するために使用される。酸化プラズマはナノサイズの多孔膜からトリメチルシリル基を容易に酸化し、これにより水及びシラノールの生成物が得られる。且つ酸化されたシリカ膜はＩＣ製造環境から水を容易に吸収する。製造環境から酸化ないしは水吸収の結果水及びシラノールが保持されるので、２つの問題、即ち誘電率の著しい増加及び低抵抗金属にバイア孔を形成することの困難性（不都合なバイア孔問題）が生じる。
【０００７】
従って誘電率が２．５以上であり、含水量が低く、酸素プラズマに対し及びＩＣ製造に使用される他の化学溶剤に対しても安定なナノサイズの多孔シリカ膜を製造することが望まれている。本発明によればこれは、有機薬液によりオプションとして疎水処理し、その後電子ビームにより露光してナノサイズの多孔シリカ誘電体膜を得るすることにより達成可能である。この場合得られた膜はナノサイズの多孔構造を有しており、孔のサイズが減少され、熱硬化された膜に比べ当初は低い含水率を示し、従って熱硬化された膜より低い誘電率、あるいは同一の誘電率を有する。また得られた膜は電子ビーム処理後の炭素及び水素の量が実質的にないか、あるいは減少される。この電子ビーム処理された膜はＩＣ製造の場合のように酸素プラズマ及び化学溶剤により影響されない。酸化プラズマ及び化学溶剤に対し抵抗性を持つ理由は、メチル基が膜内に存在し電子ビームにより強化されることに因る。電子ビーム処理がない場合、酸素プラズマはトリメチルシリル基と反応して水が生成される。この水により膜の誘電率が上昇され、この結果金属ライン間の漏れ電流が大きくなる。膜を有機表面改質薬液で処理することにより疎水性のナノサイズの多孔膜を形成ことは既に開示したが、この膜に電子ビーム処理を施す利点はこれまで知られていない。この構成は米国特許第５，４９４，８５８号、第５，５０４，０４２号、第５，５２３，６１５号、第５，４７０，８０２号、１９９６年１０月マサチュセッツ州ボストンにおけるＵＬＳＩ会合でのラモス等による「２より小さな誘電率のナノサイズの多孔シリカ」、１９９７年Ｄｉｅｌｅｃｔｔｒｉｃｓ　ｆｏｒ　ＵＬＳＩ　Ｍｕｌｔｉｌｅｖｅｌ　Ｉｎｔｅｒｃｏｎｎｅｃｔｉｏｎ　Ｃｏｎｆｅｒｅｎｃｅ（ＤＵＭＩＣ）、Ｐ１０６、ラモス等による「ＵＬＳＩ用途のナノサイズの多孔シリカ」、及び１９９６年マサチュセッツ州ボストンでのＵＬＳＩ会合におけるジンによる「極めて低い誘電体としての多孔性キシロゲル膜」に教示されている。
【０００８】
（発明の開示）
本発明は以下の工程ａ）〜ｅ）を包有する基板上に低誘電率のナノサイズの多孔誘電体被膜を形成する方法を提供する。
ａ）　基板上にナノサイズの多孔誘電ポリマー配合物を形成する。
ｂ）　オプションとしてポリマー配合物を表面改質配合物と接触させる。
ｃ）　オプションとして膜を加熱し膜の孔から溶剤を蒸発させる。
ｄ）　ポリマー配合物を電子ビームに曝す。
ｅ）　オプションとして曝されたポリマー配合物をアニーリング処理する。
【０００９】
本発明の好ましい実施形態によれば、工程（ａ）は以下の工程ｉ）〜ｉｖ）を包有する。
ｉ）　少なくとも１のアルコキシシラン、溶剤配合物及びオプションとして水を混合して混合物を作成し、アルコキシシランを一部加水分解及び一部縮合する。
ｉｉ）　混合物を基板上に流す。
ｉｉｉ）　混合物を水蒸気及び塩基蒸気に曝す。
ｉｖ）　オプションとして溶剤配合物を蒸発し、アルコキシシラン配合物を硬化してナノサイズの多孔誘電シリカ被膜を形成する。
【００１０】
更に本発明は以下の工程ａ）〜ｅ）を備える方法により製造される半導体装置を提供する。
ａ）　ナノサイズの多孔誘電ポリマー配合物を半導体基板上に形成する。
ｂ）　オプションとしてポリマー半導体を表面改質配合物と接触させる。
ｃ）　オプションとして膜を加熱し膜の孔から溶剤を蒸発させる。
ｄ）　ポリマー配合物を電子ビームに曝す。
ｅ）　オプションとして曝されたポリマー配合物をアニーリング処理する。
【００１１】
（発明を実施するための最良の形態）
本発明によれば、ナノサイズの多孔誘電被膜はまず複数の方法のいずれかにより好適な基板上に形成される。これは例えば、それぞれ１９９８年３月２５日に出願された米国特許出願第０９／０４６，４７４号、１９９８年３月２５日に出願された米国特許出願第０９／０４６，４７３号、１９９８年４月３日に出願された米国特許出願第０９／０５４，２６２号、１９９８年７月７日に出願された米国特許出願第０９／１１１，０８２号、１９９８年７月７日に出願された米国特許出願第０９／１１１，０８１号、１９９８年９月１８日に出願された米国特許出願第０９／１５６，２２０号、１９９８年７月７日に出願された米国特許出願第０９／１１１，０８４号、１９９８年８月６日に出願された米国特許出願第６０／０９５，５７３号、１９９８年８月２７日に出願された米国特許出願第６０／０９８，０６８号、１９９８年７月７日に出願された米国特許出願第０９／１１１，０８３号、１９９８年８月２７日に出願された米国特許出願第０９／１４０，８５５号、１９９８年８月３１日に出願された米国特許出願第６０／０９８，５１５号、１９９８年８月２７日に出願された米国特許出願第０９／１４１，２８７号により形成可能であり、これらが参考のため示される。
【００１２】
代表的な基板は処理して集積回路あるいは他のマイクロ電子工学装置に好適に変更可能なものである。本発明における好適な基板としては、ガリウム・ヒ素（ＧａＡｓ），シリコン、及び結晶シリコン、ポリシリコン、非晶質シリコン、エピタクキシャルシリコン、二酸化シリコン（ＳｉＯ２）及びその混合物のようなシリコンを含む半導体材料が挙げられるが、これらに限定されない。基板の表面には周知のリソグラフィ法により形成される金属、酸化物、窒化物、オキシナイトライドラインからなる任意のパターンが設けられる。ライン用として好適な材料はシリカ、窒化ケイ素、窒化チタン、窒化タンタル、アルミニウム、アルミニウム合金、銅、銅合金、タンタル、タングステン、及び酸化窒化シリコンを含む。これらのラインは集積回路の導線及び絶縁線を形成する。ラインは通常約２０ミリメータあるいはそれ以下、好ましくは１ミクロン以下、最良のものは約０．０５〜約１ミクロンの距離近置させて分離される。
【００１３】
基板上にナノサイズの多孔誘電ポリマー半導体を形成する一の方法は少なくとも一のアルコキシシランを溶剤配合物、好適量の水、高適量の触媒塩基あるいは酸との混合物から反応生成物を形成することにある。好ましい実施形態においては溶剤配合物は、比較的高い揮発性の溶剤配合物、比較的低い揮発性の溶剤配合物、あるいは低いかあるいは高い揮発性の溶剤配合物と比較的低い揮発性の溶剤配合物との両方からなる。
【００１４】
この反応生成物は好ましくはスピンコーティングにより基板上に流布される。高い揮発性の溶剤は反応生成物の流布中及びその直後蒸発する。反応生成物は更に加水分解され、縮合されてゲル層が形成される。次に温度を上昇することにより第２の低い揮発性の溶剤が除去される。
【００１５】
本発明において有用なアルコキシシランは以下の構造式を有するものである。
2004500695.tif 000002
ここにＲ基の少なくとも二つは独立するＣ１〜Ｃ４アルコキシ基であり、残りは水素、アルキル、フェニル、ハロゲン、置換フェニルからなる群から独立的に選択される。ここで用いる用語「アルコキシ」は加水分解によりほぼ室温近傍の温度でシリコンから容易に劈開可能な他の有機基を含む。またＲ基はエチレングリコキシあるいはプロピレングリコキシ等にできるが、好ましくは全て４のＲ基がメトキシ、エトキシ、プロキシあるいはブトキシである。最良の好ましいアルコキシシランはテトラエトキシラン（ＴＥＯＳ）及びテトラメトキシランであるがこれに限定されない。
【００１６】
比較的高い揮発性の溶剤配合物は比較的低い揮発性の溶剤配合物より低い温度で揮発するもの、好ましくはその温度より大幅に低い温度で揮発するものである。比較的高い揮発性の溶剤配合物は好ましくは約１２０℃以下、より好ましくは約１００℃以下の沸点を有する。好適な高い揮発性の溶剤配合物はメタノール、エタノール、ｎ−プロパノール、イソプロパノール、ｎ−ブタノール及びその混合物を含むがそれに限定されない。他の比較的高い揮発性の溶剤配合物は他の成分と適合し、当業者により容易に決定可能である。
【００１７】
比較的低い揮発性の溶剤配合物は比較的高い揮発性の溶剤配合物より高い温度、好ましくはその温度より大幅に高い温度で揮発するものである。比較的低い揮発性の溶剤配合物は好ましくは約１７５℃以上、より好ましくは約２００℃以上の沸点を有する。好適な低い揮発性の溶剤配合物はアルコール類及びエチレングリコール、１，４−ブチレングリコール、１，５−ペンタンジオール、１，２，４−ブタントリオール、１，２，３−ブタントリオール、２−メチル−プロパントリオール、２−（ハイドロキシメチル）−１，３−プロパンジオール、１，４−ブタンジオール、２−メチル−１，３−プロパンジオール、テトラエチレングリコール、トリエチレングリコールモノメチルエーテル、グリセロール及びその混合物のようなグリコール類を含むがこれに限定されない。他の比較的低い揮発性の溶剤配合物は他の成分と適合し、当業者により容易に決定可能である。
【００１８】
好適な塩基あるいは酸はアルコキシレンと溶剤及び水との反応の触媒の働きをする。好適な酸は硝酸、及び揮発性即ち処理動作条件下で得られる反応生成物から蒸発し反応生成物内に不純物を導入しない有機酸である。
【００１９】
好適な塩基はアンモニア、第１、第２及び第３のアルキルアミン類、アリールアミン類、アルコールアミン類のようなアミン類、及びその混合物を含み、約２００℃以下、より好ましくは１００℃以下最良には２５℃以下の沸点を有するものが好適であるがこれに限定されない。好ましいアミン類はアルコールアミン類、アルキルアミン類、メチルアミン類、モノエタノールアミン類、ジエタノールアミン類、トリエタノールアミン類、ジメチルアミン、トリメチルアミン、ｎ−ブチルアミン、ｎ−プロピルアミン、テトラメチルアンモニウム、ヒドロキサイド、ピペリジン、２−メトキシエチルアミン、モノ−，ジ−あるいはトリエタノールアミン類及びモノ−，ジ−あるいはトリ−イソプロパノールアミン類である。水中でプロトンを受けことのできるアミンの能力は塩基度定数Ｋｂ及びｐＫｂ＝−ｌｏｇＫｂを用いて測定される。好ましい実施形態では、塩基のｐＫｂの範囲は約４より小さく値から約９まで、より好ましくは約２から約６まで、最良には約４から約５までである。
【００２０】
アルコキシシラン成分は好ましくは全混合物の約３重量％から約５０重量％存在する。より好ましい範囲は約５重量％から約４５重量％、最良には約１０重量％から約４０重量％である。
【００２１】
溶剤は好ましくは全混合物の約１０重量％から約９０重量％まで、より好ましくは約１５重量％から約８０重量％、最良には約４０重量％から約６０重量％の量存在する。高い及び低い揮発性溶剤が存在するとき、高い揮発性の溶剤成分は好ましくは全混合物の約２０重量％から約９０重量％まで、より好ましくは約３０重量％から約７０重量％まで、最良には約４０重量％から約６０重量％までの量存在する。高い及び低い揮発性溶剤が存在するとき、低い揮発性の溶剤成分は好ましくは全混合物の約１重量％から約４０重量％まで、より好ましくは約３重量％から約３０重量％まで、最良には約５重量％から約２０重量％までの量存在する。
【００２２】
水対シランのモル比は好ましくは約０〜約５０である。最良の範囲は約０．１から約１１であり、最適には約０．５〜約１．５である。
【００２３】
酸あるいは塩基は当業者により容易に決定可能な触媒量存在する。好ましくは、酸対シランとのモル比が約０〜約０．２、より好ましくは約０．００１〜約０．０５、最良には約０．００５〜約０．０２である。
【００２４】
生成された反応生成物は好ましくはスピンコーティングにより基板上に流布される。高い揮発性の溶剤は反応生成物の流布中およびその直後に蒸発する。より揮発性の高い溶剤は数秒あるいは数分で蒸発しその結果膜が収縮する。反応生成物は更に加水分解され、縮合されてゲル層が形成される。この時点で膜はシリカ先駆物質とより揮発性の低い溶剤との粘性液である。オプションとして僅かに高い温度を用いてこの工程を加速させることも可能である。この温度範囲は約２０℃〜約８０℃、好ましくは約２０℃〜約５０℃、最良には約２０℃〜約３５℃である。
【００２５】
次に被覆は好ましくは水蒸気及び塩基蒸気（エージング処理）の両方に対し曝される。塩基蒸気はまず導入されその後水蒸気、あるいは両蒸気が同時に導入される。水蒸気によりアルコキシシラン基とアルコキシ基が連続的に加水分解され、塩基蒸気は加水分解されたアルコキシシランの縮合に対し触媒作用し、被覆がゲル化し最終的にゲル強度を増加するまで分子重量を増加するよう機能する。被覆された基板は密封したチャンバ内に置かれ、真空まで排気される。好ましい実施形態では、排気されたチャンバの圧力は約０．００１〜約０．１トルである。次に被膜は水蒸気及び塩基蒸気の両方に曝される。本発明の目的のため塩基蒸気はガス状塩基を含む。好ましくは被膜はまず水蒸気に次に塩基蒸気に曝されるが、別の実施形態では、被膜がまず塩基蒸気に次に水蒸気に曝される。２暴露の第１の暴露はその後チャンバ内の圧力が減圧に留まるように行われる。第２の暴露は大気圧下、減圧下あるいは過圧下で行うことができる。
【００２６】
好ましい実施形態ではウエハーが密封エージングチャンバ内に置かれ、チャンバは真空レベルまで減圧され、弁が水貯めタンクに対し開口され、且つ水蒸気はチャンバを迅速に充満する。水蒸気の分圧ＰＨ２Ｏは弁が開放され水タンクの温度が維持される時間、制御される。水蒸気の圧力が低いので、水追加後のチャンバ圧は外気より大幅に低い。水蒸気の付加中チャンバ内の圧力上昇は水蒸気の分圧の直接の目安である。好ましい実施形態では水蒸気暴露後の減圧チャンバの圧力は約０．１〜約１５０トル、好ましくは約１〜約４０トル、より好ましくは約５〜約２０トルである。好ましくは実施形態では暴露中の水蒸気の温度は約１０〜約６０℃、好ましくは約１５〜約５０℃、より好ましくは約２０〜約４０℃である。好ましい実施形態では、水蒸気暴露後のチャンバ内の温度は約１０〜約５０℃、好ましくは約１５〜約４０℃、より好ましくは約２０〜約４０℃である。
【００２７】
好ましくは水蒸気はまず付加され、次に塩基蒸気がチャンバ内に付加される。塩基蒸気付加後のチャンバ圧力は大気圧、あるいはそれより高いあるいは低い。圧力が大気圧より高い場合、チャンバは全システム圧力に対抗するよう設計される要がある。水蒸気及び塩基蒸気の付加順序は逆にできるが、水蒸気圧が低いので、水蒸気の後に塩基蒸気を付加することが好ましい。好ましい実施形態では塩基蒸気暴露後の減圧チャンバの圧力は約１００〜約２０００トル、好ましくは約４００〜約１０００トル、より好ましくは約６００〜約８００トルである。好ましい実施形態では、暴露中の塩基蒸気の温度は約１０〜約６０℃、好ましくは約１５〜約４０℃、より好ましくは約２０〜約３０℃である。更に好ましい実施形態では、塩基蒸気暴露後のチャンバ内の温度は約１０〜約５０℃、好ましくは約１５〜約４０℃、より好ましくは約２０〜約４０℃である。
【００２８】
塩基蒸気に使用する好適な塩基は第１、第２及び第３のアルキルアミン類、アルコールアミン類等のアンモニア及びアミン類、大桧その混合物を含み沸点が約２００℃以下、好ましくは１００℃以下より好ましくは２５℃以下であるがこれに限定されない。好ましいアミン類はメチルアミン、ジメチルアミン、トリメチルアミン、ｎ−ブチルアミン、ｎ−プロピルアミン、テアメチルアンモニウムヒドイサイド、ピペリジン、及び２−メトキシエチルアミンである。好ましい実施形態では塩基蒸気のｐＫｂは約０以下から約９までの範囲である。より好ましい範囲は約２〜約６、最良には約４〜約５である。
【００２９】
好ましい実施形態では水蒸気対塩基蒸気のモル比範囲は約１：３〜約１：１００、好ましくは約１：５〜約１：５０、より好ましくは約１：１０〜約１：３０である。
【００３０】
水蒸気によりアルコキシシラン基が連続して加水分解され、塩基蒸気は加水分解されたアルコキシシランの縮合を触媒作用し、被覆がゲル化し最終的にゲル強度を増加するまでモル重量を増加するよう機能する。次に膜は揮発性の低い溶剤の蒸発により周知のように乾燥される。この工程で高い温度を用いて被膜を乾燥可能である。この温度範囲は約２０〜約４５０℃、好ましくは約５０〜約３５０℃、より好ましくは約１７５〜約３２０℃である。
【００３１】
塩基蒸気付加後の所望反応時間後、秒〜数分台でチャンバ圧が大気圧にされる。これは窒素のような不活性ガスを付加し、チャンバを開口するかあるいは真空及び不活性ガスの裏込めを介し塩基・水混合物を減圧することにより達成される。
【００３２】
この結果、比較的高い多孔性、低い誘電率、シリコンを含むポリマー配合物が基板上に形成される。シリコンを含むポリマー配合物は好ましくは約１．１〜約３．５、より好ましくは約１．３〜約３．０、最良には約１．５〜約２．５の誘電率を有する。シリカ配合物の孔サイズは約１ｎｍ〜約１００ｎｍ、より好ましくは約２ｎｍ　〜約３０ｎｍ、最良には約３ｎｍ〜約２０ｎｍである。孔を含みシリコンを含むポリマー配合物の密度は約０．１〜約１．９ｇ／ｃｍ２、より好ましくは約０．２５〜約１．６ｇ／ｃｍ２、最良には約０．４〜約１．２ｇ／ｃｍ２である。
【００３３】
オプションとしての付加工程では、基板上のナノサイズの多孔誘電膜は表面疎水化配合物が十分に孔構造体を浸透し疎水化される時間、有効量の表面変質配合物と反応可能である。表面変質はエージング後行われる必要があるが、乾燥の前あるいは後に行うことができる。表面変質配合物は疎水性であり、疎水性孔表面上のシラノールをシリル化するに好適である。好ましくは表面変剤はＲ３ＳｉＮＨＳｉＲ３，ＲｘＳｉＣｌｙ，ＲｘＳｉ（ＯＨ）ｙ，Ｒ３ＳｉＯＳｉＲ３，ＲｘＳｉ（ＯＲ）ｙ，ＭｐＳｉ（ＯＨ）（４−ｐ），ＲｘＳｉ（ＯＣＯＣＨ３）ｙ及びその組み合わせからなる群から選択された式を有する化合物であり、ここでｘは１〜３の範囲内の整数、ｙは１〜３の範囲内の整数であり、ｙ＝４−ｘであり、ｐは範囲２〜３内の整数であり、各Ｒは独立的に選択された疎水性有機成分であり、各Ｍは独立的に選択された疎水性有機成分であり、Ｒ及びＭは同じあるいは異るように設定することができる。Ｒ及びＭ基は好ましくはアルキル、アリールおよびその組み合わせからなる有機成分からなる群から独立的に選択される。アルキル成分は置換あるいは非置換にされ、ストレートアルキル、分岐アルキル、サイクリックアルキル及びその組み合わせからなる群から選択され、ここにアルキル成分のサイズ範囲はＣ１〜Ｃ１８である。アリール成分は置換あるいは非置換にされ、そのサイズ範囲はＣ５〜Ｃ１８である。好ましくは疎水化配合物はからなる。アセトキシトリエチルシラン、アセトキシシラン、ジアセトキシジメチルシラン、メチルトリアセトキシシラン、フェニルトリアセトキシシラン、ジフェニルジアセトキシシラン、トリメチルエトキシシラン、トリメチルメトキシシラン、２−トリメチルシロキシペント−２−エネ−４−ワン、ｎ−（トリメチルシリル）アセトアミド、２−（トリメチルシリル）酢酸、ｎ−（トリメチルシリル）イミダゾル、トリメチルシリルプロピオレート、トリメチルシリル（トリメチルシロキシ）−アセテート、ノナメチルトリシラザン、ヘキサメチルジシラザン、ヘキサメチルジシロキザン、トリメチルシラノール、トリエチルシラノール、トリフェニルシラノール、ｔ−ブチルジメチルシラノール、ジフェニルシラネジオールあるいはその組み合わせからなる。最良には疎水化配合物はヘキサメチルジシラゾンからなる。表面変質剤はアセトンのような好適な溶剤と混合され、蒸気状でナノサイズの多孔シリカの表面に与えられ乾燥される。
【００３４】
オプションとしてあるいは好ましい工程では、処理されたウエハーは次に所定の時間膜の孔から溶剤が十分に蒸発可能な温度で加熱される。これは例えば約１７０〜約３２０℃の範囲内の温度で約３０秒〜約５分間、好ましくは約１分〜約２分の間実行される。
【００３５】
表面変質剤で処理された、あるいはされなかったナノサイズの多孔膜を形成した後、基板は例えばリバセイによる米国特許第５，００３，１７８号に開示されるように大面積電子ビーム暴露システムのチャンバの内側に置かれる。この装置は基板全体を一度に電子ビーム束を一度に曝す。電子ビーム暴露は約１０−５〜約１０２トルの範囲内の真空圧、及び基板温度が約２５℃〜約１０５０℃の範囲内の温度で行われる。電子エネルギ及び放射量はそれぞれ約０．５〜約３０ＫｅＶ及び約５００〜約１００，０００μｃｍ２の範囲である。ナノサイズの多孔誘電体はナノサイズの多孔誘電膜をアニール処理に十分な条件下で一様な大面積電子ビーム源から電子ビーム放射を受ける。好ましくはこの暴露は、約４平方インチ〜約２５６平方インチの面積をカバーする電子ビームで行われる。電子ビームシステムチャンバ内のガスは窒素、アルゴン、酸素あるいはその組み合わせたガスにできる。水素あるいは形成ガスはまた外気ガスとしても使用可能である。オプション工程として、膜は電子ビーム処理前あるいは後にアニール処理される。アニール処理は約２００〜約１０５０℃の範囲内の温度で約１〜約３６０分の範囲内の時間にわたり基板を加熱することにより実行可能である。アニール処理はまた真空下で実行可能である。このアニール処理により表面が架橋され強化される。
【００３６】
電子ビーム処理はナノサイズの多孔膜全体あるいはその上部のみ（例えば上部の約５〜７５％）が電子ビームにより影響されるような方法で実行可能である。金属バイア穴は酸化プラズマへと不活性にするナノサイズの多孔膜のこの上部と交差する。
【００３７】
以下の実験例は本発明をそれに限定するものではないが、本発明の構成を説明するものとして開示される。
【００３８】
実験例１
水及び有機種の除去
４枚のウエハーをテトラエトキシシランのナノサイズの多孔シリカ先駆物質で被覆した。この結果としての膜は水蒸気及びアンモニア蒸気を用いエージングチャンバ内でエージング処理され、その後メチルトリアセトキシシラン（ＭＴＡＳ）及び表面改質剤を用いて処理した。次に膜は１７５℃で一分間３２０℃で一分間加熱した。上記処理後、第１のウエハー（熱硬化）を窒素流速が６７ｌ／ｍｉｎ．で大気圧下で３０分間４００℃で水平炉内で熱硬化した。第２のウエハー（電子ビーム硬化１）はエネルギ４ＫｅＶ、電子ビーム放射量３０００μＣ／ｃｍ２、温度３５０℃、窒素外気内で電流１５ｍＡの条件下で電子ビームを用い硬化した。第３のウエハー（電子ビーム硬化２）はエネルギ４ＫｅＶ、電子ビーム放射量６０００μＣ／ｃｍ２、温度３５０℃、窒素外気内で電流１５ｍＡの条件下で電子ビームを用いて硬化した。　第４のウエハーはまず（第１のウエハーと同じ方法で）熱硬化し、次に第３のウエハーと同じ条件下で電子ビーム硬化した（電子ビーム硬化４）。膜の厚さ及び屈折率はジェイ．エイ．ウラン　カンパニー　インコーポレーテッド製のＶＡＳＥ分光分析用の楕円偏光測定器用いて測定した。膜の収縮率は硬化前後の膜厚の差に基づいて測定し、正規化された含水率はＦＴＩＲ測定に基づいて計算した。表１は屈折率、収縮率及び正規化された含水率を示す。電子ビーム硬化により、膜の屈折率が僅かに増加されるが、含水率は熱硬化の場合より大幅に低かった。図１はこれらウエハーのＦＴＩＲスペクトルであり、電子ビームにより膜から有機種のほとんどが除去されたことを示している。
【００３９】
実験例２
３枚のウエハーを実験例１と同じ方法を用いて作成した。第１のウエハーは４００℃で３０分間熱硬化し、他の２枚のウエハーはエネルギ１ＫｅＶ、放射量５０００μＣ／ｃｍ２、温度３５０℃、窒素外気内で電流１５ｍＡの電子ビーム硬化１の条件下、及びエネルギ２ＫｅＶ、放射量５０００μＣ／ｃｍ２、温度３５０℃、窒素外気内で電流１５ｍＡの電子ビーム硬化２の条件下で電子ビームを用いて硬化した。熱硬化あるいは電子ビーム硬化の後、可変サイズ（直径で１−３ｍｍ）を有するアルミニウムドットが被覆ウエハーの頂面に被覆されて、従来の金属蒸着ツールを用いコンデンサ構造が形成される。測定された誘電率のデータが表２に示される。
【００４０】
実験例３
酸素（Ｏ２）プラズマ抵抗の改良
３枚のウエハーにテトラエトキシシランでナノサイズの多孔シリカ先駆物質を被覆し、４分間エージングチャンバ内でエージング処理し、その後表面変質剤のヘキサメチルジシラザーン（ＨＭＤＺ）で処理した。膜は次に１７５℃で一分間、３２０℃で一分間加熱した。上記処理後、第１の膜（熱硬化）は水平炉内で大気圧下で窒素流量が６７ｌ／ｍｉｎ．で４００℃で３０分間熱硬化した。第２のウエハー（電子ビーム硬化１）はエネルギ２ＫｅＶ、電子ビーム放射量５０００μＣ／ｃｍ２、温度３５０℃、窒素外気内の電流１０ｍＡの条件下で電子ビームを用いて硬化した。第３のウエハー（電子ビーム硬化２）はまたエネルギ３ＫｅＶ、電子ビーム放射量２５００μＣ／ｃｍ２、温度３５０℃、窒素外気内の電流１０ｍＡの条件下で電子ビームを用いて硬化した。次に第３のウエハー（電子ビーム硬化２）もまたエネルギ３ＫｅＶ、電子ビーム放射量２５００μＣ／ｃｍ２、温度３５０℃、窒素外気内の電流１０ｍＡの条件下で電子ビームを用いて硬化した。次に全て３枚のウエハーはＲＦ時間６０秒、酸素流量４．５ｓｌ／ｍｉｎ．、窒素流量０．４５ｓｌ／ｍｉｎ．、ランプ１で７秒、ランプ２で４５秒、ランプ３で７秒の条件下でギャソニック　アウラ　１０００内の酸素プラズマに曝した。膜厚はジェイ．エイ．ウラン　カンパニー　インコーポレーテッド製のＶＡＳＥ分光分析用の楕円偏光測定器用いて測定した。
【００４１】
表３は測定した膜厚、酸素プラズマ暴露前後で得られたデータ、及び厚さ損失（％）＝　１００＊（Ｔ１−Ｔ２）／Ｔ１　　に従って測定した厚さ損失を示し、ここにＴ１及びＴ２はそれぞれ酸素プラズマ暴露前後の厚さを示している。
【００４２】
実験例４
溶剤抵抗の改良
ＨＭＤＺで表面処理したナノサイズの多孔シリカ膜が実験例３と同じ方法を用いて作成した。第１のウエハーは４００℃３０分間熱硬化し、別のウエハーはエネルギ２ＫｅＶ、電子ビーム放射量５０００μＣ／ｃｍ２、温度３５０℃、窒素外気内の電流１０ｍＡの条件下で電子ビームを用いて硬化した。この実験例で使用した溶剤はＡＣＴ−ＣＭＩ即ちアッシュランドケミカル社から市場で入手できるアミンを基材とする溶剤である。溶剤テストは、可変時間（例えばこの場合５、１０、３０及び６０分間）溶剤内に被覆ウエハーを浸漬しその後イソプロピルアルコールでリンスし、ＤＩ水でリンスし、２５０℃の温度で５分間加熱プレート上で加熱することにより行った。次に膜厚はジェイ．エイ．ウラン　カンパニー　インコーポレーテッド製のＶＡＳＥ分光分析用の楕円偏光測定器用いて測定し、前にテストされた膜厚と比較した。表４に示すように熱硬化した膜の膜厚損は電子ビーム硬化の場合より著しく大きく、この傾向は長手の浸漬時間ではより顕著になるものと思われる。
【００４３】
別の溶剤抵抗テストにおいて、ナノサイズの多孔シリカ膜を実験例１と同じ方法により作成した。第１のウエハーは４００℃で３０分間熱硬化し、別のウエハーはエネルギ４ＫｅＶ、電子ビーム放射量６０００μＣ／ｃｍ２、温度３５０℃、窒素外気内の電流１０ｍＡの条件下で電子ビームを用いて硬化した。この実験例で使用される溶剤はアッシュランドケミカル社から市場で入手できるＡＣＴ−６９０である。この溶剤テスト手順は前の実験例と正確に同じように行った。後テストの厚さもまたジェイ．エイ．ウラン　カンパニー　インコーポレーテッドのＶＡＳＥ分光分析用の楕円偏光測定器用いて測定し、前にテストされた膜厚と比較した。表５に示すように、熱硬化された膜の膜厚損は約１０分で開始し、膜厚損の半分は浸漬時間が３０分であるときに除去した。一方電子ビーム硬化された膜の場合、膜厚損は３０分浸漬では僅か３％であった。
【００４４】
実験例５
機械的強度の改良
３枚のウエハーにテトラエトキシシランのナノサイズの多孔シリカ先駆物質を被覆した。これにより得られた膜は水蒸気及びアンモニア上記を用いてエージングチャンバ内でエージング処理した。膜は次に表面改質剤ＭＴＡＳを用いて処理された。第１のウエハーは４００℃で３０分間熱硬化し、他の２枚のウエハーはエネルギ４ＫｅＶ、電子ビーム放射量３０００μＣ／ｃｍ２、温度３５０℃、窒素外気内の電流１５ｍＡの電子ビーム硬化１の条件下、及びエネルギ４ＫｅＶ、電子ビーム放射量６０００μＣ／ｃｍ２、温度３５０℃、窒素外気内の電流１５ｍＡの電子ビーム硬化２の条件下で電子ビームを用いて硬化した。機械的強度テストはセバスションＶの計器による従来のスタッドープルテスト法を用いて行われた。各ウエハーに対し、約１５サンプルが作成されテストされた。表６は３枚のウエハーのそれぞれに対する平均スタッドープルテスト結果を示す。電子ビーム硬化により少なくとも約５０％だけ機械的強度が増加した。
【００４５】
表１
熱硬化した、及び電子ビーム硬化したテトラエトキシシラン膜に対する屈折率、収縮率、及び正規化された含水率
2004500695.tif 000003
【００４６】
表２
2004500695.tif 000004
【００４７】
表３
Ｏ２プラズマ暴露前後の膜厚及び膜厚損
2004500695.tif 000005
【００４８】
表４
ＡＣＴ−ＣＭＩ溶剤内での浸漬テスト後の熱硬化した及び電子ビーム硬化したテトラエトキシシラン膜の膜厚損の比較
2004500695.tif 000006
【００４９】
表５
ＡＣＴ６９０溶剤内での浸漬テスト後の熱硬化した及び電子ビーム硬化したテトラエトキシシラン膜の膜厚損の比較
2004500695.tif 000007
【００５０】
表６
熱硬化した及び電子ビーム硬化したテトラエトキシシラン膜の機械的強度のスタッドープルテスト結果
2004500695.tif 000008
【図面の簡単な説明】
【図１】
図１は実験例１により製造されるウエハーのＦＴＩＲスペクトルである。
【図１】
2004500695.tif 000009
【国際公開パンフレット】
2004500695.tif 000010
2004500695.tif 000011
2004500695.tif 000012
2004500695.tif 000013
2004500695.tif 000014
2004500695.tif 000015
2004500695.tif 000016
2004500695.tif 000017
2004500695.tif 000018
2004500695.tif 000019
2004500695.tif 000020
2004500695.tif 000021
2004500695.tif 000022
2004500695.tif 000023
2004500695.tif 000024
2004500695.tif 000025
2004500695.tif 000026
2004500695.tif 000027
2004500695.tif 000028
2004500695.tif 000029
2004500695.tif 000030
2004500695.tif 000031
2004500695.tif 000032
2004500695.tif 000033
2004500695.tif 000034
2004500695.tif 000035
2004500695.tif 000036
2004500695.tif 000037
2004500695.tif 000038
2004500695.tif 000039
2004500695.tif 000040
【国際調査報告】
2004500695.tif 000041
2004500695.tif 000042
2004500695.tif 000043